(57)【要約】【課題】収縮包装時に積層したアルミニウム蒸着薄膜のクラックの発生が無く、優れた遮光性を有する収縮性積層フィルムを提供することにある。【解決手段】加熱温度９０℃での収縮応力が０．５〜１．５Ｎ／ｍｍ２  である長尺状の熱収縮性フィルムからなる基材層（１１）の幅方向の両端に他の層が積層されていない所定幅の無地部（１１ｂ、１１ｃ）を設け、両端の無地部（１１ｂ、１１ｃ）の内側の基材層（１１）の本体部（１１ａ）の一方の面にアルミニウムの蒸着薄膜層（１２）、ポリウレタン系樹脂若しくはアクリル系樹脂を主成分とするものからなる保護層（１３）を積層した積層体からなることを特徴とする。【選択図】図１
2004330670.tif 000002
【特許請求の範囲】
【請求項１】
長尺状の熱収縮性フィルムからなる基材層の幅方向の両端に他の層が積層されていない所定幅の無地部を設け、両端の無地部の内側の基材層の本体部の一方の面にアルミニウムの蒸着薄膜層、保護層を積層した積層体からなることを特徴とする収縮性積層フィルム。
【請求項２】
前記熱収縮性フィルムの加熱温度９０℃での収縮応力が０．５〜１．５Ｎ／ｍｍ２  であることを特徴とする請求項１記載の収縮性積層フィルム。
【請求項３】
前記保護層がポリウレタン系樹脂若しくはアクリル系樹脂を主成分とするものからなることを特徴とする請求項１又は請求項２記載の収縮性積層フィルム。
【発明の詳細な説明】
【０００１】
【発明の属する技術分野】
本発明は、プラスチックボトル、ガラスボトル等に用いる収縮性フィルムに関するものである。
【０００２】
【従来の技術】
従来、透明なプラスチックボトルやガラスボトルに充填、密封した飲料等の各種食品類は保存中に外部からの紫外線などで変質してしまうことが多く、これらの変質を防ぐ為に着色ボトルが多く使用されている。近年、資源循環型社会に対応する為に前記プラスチックボトルやガラスボトルはほとんどがリサイクル使用されているが、着色ボトルはリサイクル使用の点で難点があり、遮光性を有する収縮性フィルムを透明なボトルに装着することにより紫外線などによる変質を防止することができ、さらに使用後は収縮性フィルムを引き剥がすことで、空ボトルのリサイクル使用が容易になる。遮光性を有する収縮性フィルムとしては収縮性基材フィルムに遮光性のあるインキを印刷したもの、あるいは金属光沢感を持たせる為に収縮性基材フィルムに金属蒸着層を施したものが利用されている。金属光沢を有する熱収縮性フィルムをボトルに収縮包装した例として、熱収縮性樹脂フィルムにゴム系プライマー層を介して金属蒸着層を設けた積層構成の熱収縮性樹脂フィルムをプラスチック成型品の胴部に装着し、加熱収縮させたプラスチック成型品が提案されている（例えば、特許文献１参照。）。
【０００３】
【特許文献１】
特公平７−１０６６１０号公報
【０００４】
【発明が解決しようとする課題】
しかし、前記提案で使用されている積層構成の熱収縮性樹脂フィルムでは、収縮包装時に金属薄膜のクラックの発生を防止するという点で不十分であった。
【０００５】
本発明の課題は、収縮包装時に積層したアルミニウム蒸着薄膜のクラックの発生が無く、優れた遮光性を有する収縮性積層フィルムを提供することにある。
【０００６】
【課題を解決するための手段】
本発明の請求項１に係る発明は、長尺状の熱収縮性フィルムからなる基材層の幅方向の両端に他の層が積層されていない所定幅の無地部を設け、両端の無地部の内側の基材層の本体部の一方の面にアルミニウムの蒸着薄膜層、保護層を積層した積層体からなることを特徴とする収縮性積層フィルムである。
【０００７】
本発明の請求項２に係る発明は、上記請求項１に係る発明において、前記熱収縮性フィルムの加熱温度９０℃での収縮応力が０．５〜１．５Ｎ／ｍｍ２  であることを特徴とする収縮性積層フィルムである。
【０００８】
本発明の請求項３に係る発明は、上記請求項１又は請求項２に係る発明において、前記保護層がポリウレタン系樹脂若しくはアクリル系樹脂を主成分とするものからなることを特徴とする収縮性積層フィルムである。
【０００９】
【作用】
本発明によれば、長尺状の熱収縮性フィルムからなる基材層の幅方向の両端に他の層が積層されていない無地部を設け、両端の無地部の内側の基材層の本体部の一方の面にアルミニウムの蒸着薄膜層、保護層を積層した積層体からなっており、使用している熱収縮性フィルムの加熱温度９０℃での収縮応力が０．５〜１．５Ｎ／ｍｍ２  であり、蒸着薄膜層の上にポリウレタン系樹脂若しくはアクリル系樹脂を主成分とするものからなる保護層を積層しているので、ボトルに巻き付けて収縮包装した時にアルミニウムの蒸着薄膜にクラックの発生がなく、遮光性も良好である。
【００１０】
【発明の実施の形態】
本発明の収縮性積層フィルムを、実施の形態に沿って以下に詳細に説明する。
【００１１】
図１（ａ）は本発明の一実施例の収縮性積層フィルムの巻き取りの説明図であり、（ｂ）は前記収縮性積層フィルムのＡ−Ａ′面の断面図であり、基材層（１１）の幅方向の両端に他の層が積層されていない所定幅の無地部（１１ｂ）及び（１１ｃ）を設けており、本体部（１１ａ）の一方の面に蒸着薄膜層（１２）、保護層（１３）が積層されている。
【００１２】
前記他の層が積層されていない無地部（１１ｂ）及び（１１ｃ）は、収縮性積層フィルムを筒状に加工する時に、幅方向と直角に二つ折りして両端の無地部（１１ｂ）及び（１１ｃ）を重ね合わせ、重ね合わせた部分を溶剤を用いてフィルムを溶解して接着させる方法あるはフィルム同士を加熱融着させる方法で接着させ、筒状にする為に設ける。
【００１３】
前記基材層（１１）と蒸着薄膜層（１２）の間に印刷層をさらに積層しても良く、その場合も他の層が積層されていない無地部（１１ｂ）及び（１１ｃ）は設ける。
【００１４】
前記基材層（１１）は、加熱温度９０℃で熱収縮させた時の収縮応力が０．５〜１．５Ｎ／ｍｍ２  である一軸収縮性ポリエステルフィルム若しくは一軸収縮性ポリスチレンフィルムからなっており、フィルム厚みとしては３０〜８０μｍの範囲のものが使用できる。収縮応力が０．５Ｎ／ｍｍ２  未満の場合はボトルに巻き付けて収縮包装した時に、ボトルの締めつけが弱く、密着性が劣り、収縮応力が１．５Ｎ／ｍｍ２  を超えると、使用時にアルミニウムの蒸着薄膜にクラックが発生し易くなり、良くない。
【００１５】
前記蒸着薄膜層（１２）は、アルミニウム金属からなっており、その膜厚は４０〜８０ｎｍであり、積層方法は公知の真空蒸着法で実施する。金属薄膜からなっているので遮光性が良い。
【００１６】
前記保護層（１３）は、ポリウレタン系樹脂若しくはアクリル系樹脂からなる主剤にポリエチレンワックス及びシリカを配合した混合物からなっている。シリカの粒径は８〜１０μｍの範囲のものが好ましい。配合するポリエチレンワックス及びシリカは耐熱性付与、耐摩耗性付与、滑り性向上の為に添加する。前記ポリエチレンワックス及びシリカの配合量は主剤となる樹脂１００重量部に対しそれぞれ０．１〜１．０重量部程度が好ましい。ポリエチレンワックスの融点が９０℃未満であると耐熱性が低下し良くない。シリカの粒径が８μｍ未満であると耐摩耗性、滑り性が低下し良くない。
【００１７】
前記保護層（１３）の積層方法は、公知のグラビア法でコーテイングする。塗布量は０．８〜１．８ｇ／ｍ２（乾燥状態）である。
【００１８】
【実施例】
本発明の収縮性積層フィルムを具体的な実施例を挙げて更に説明する。本発明は、これらの実施例に限定されるものではない。
【００１９】
〈実施例１〉
基材層（１１）として、加熱温度９０℃での収縮応力が１．２５Ｎ／ｍｍ２で、厚み５０μｍ、幅２００ｍｍの長尺状の一軸収縮性ポリエステルフィルム（三菱樹脂（株）、商品名：ＬＸ１０Ｓ）を使用した。前記一軸収縮性ポリエステルフィルムの巻き取りを真空蒸着機に装着し、巻き取りの幅方向の両端のそれぞれ５ｍｍ幅にアルミニウムの蒸着薄膜層（１２）が積層されないように遮蔽治具で遮蔽した後に、フィルムを搬送しながらフィルム表面に厚さ５０ｎｍのアルミニウムの蒸着薄膜層（１２）を連続的に積層した積層フィルムを作成し、巻き取った。引き続き、グラビアコーティング機を用いて、前記積層フィルムの蒸着薄膜層（１２）上に、ポリウレタン樹脂２０重量％と融点が１００℃のポリエチレンワックス０．１重量％と粒径が１０μｍのシリカ０．１重量％とを混合し、主溶剤としてトルエンを用いて溶解、分散させた総固形分２０．２重量％のコート液を塗布量０．９ｇ／ｍ２（乾燥状態）になるように塗布して保護層（１３）を積層し、巻き取って本発明の収縮性積層フィルムの巻き取りを作成した。
【００２０】
〈比較例１〉
基材層として、加熱温度９０℃での収縮応力が５Ｎ／ｍｍ２で、厚み５０μｍ、幅２００ｍｍの一軸収縮性ポリエステルフィルムを使用した以外は、実施例１と同様にして比較用の収縮性積層フィルムの巻き取りを作成した。
【００２１】
〈評価〉
実施例１及び比較例１の収縮性積層フィルムを用いて、幅２００ｍｍ×長さ１５０ｍｍの寸法に断裁し、幅方向と直角に二つ折りして両端の無地部を加熱接着し、筒状に加工した収縮ラベルを作成した。この筒状の収縮ラベルを容量３００ｍｌの透明ポリエステルボトル本体に装着し、９０℃の温水中で３秒間加熱処理して収縮させた。その結果を表１に示す。
【００２２】
【表１】
2004330670.tif 000003
【００２３】
表１の結果から、実施例１の収縮性積層フィルムを使用したものはアルミニウムの蒸着薄膜のクラックもなく、遮光性も良好であった。一方、比較例１の収縮性積層フィルムを用いたものは、収縮応力が大きく、アルミニウムの蒸着薄膜にクラックが発生した。
【００２４】
【発明の効果】
本発明の収縮性積層フィルムは、加熱温度９０℃での収縮応力が０．５〜１．５Ｎ／ｍｍ２  である長尺状の熱収縮性フィルムからなる基材層の両端に他の層が積層されていない所定幅の無地部を設け、両端の無地部の内側の基材層の本体部の一方の面にアルミニウムの蒸着薄膜層、ウレタン系樹脂若しくはアクリル系樹脂を主成分とするものからなる保護層を積層した積層体からなっているので、収縮包装時にアルミニウムの蒸着薄膜にクラックが発生せず、遮光性に優れる。
【図面の簡単な説明】
【図１】（ａ）は本発明の一実施例の収縮性積層フィルムの巻き取りの説明図であり、（ｂ）は前記収縮性積層フィルムのＡ−Ａ′面の断面図である。
【符号の説明】
１０…収縮性積層フィルム
１１…基材層
１１ａ…本体部
１１ｂ，１１ｃ…無地部
１２…蒸着薄膜層
１３…保護層
【図１】
2004330670.tif 000004